(57)【要約】【課題】意匠面において、金属色の質感がより十分に得られると共に、 金属に触れたときと同等の触感や叩いたときの金属音が得られる加飾樹脂成形品を有利に製造し得る方法を提供する。【解決手段】金属シート１６を基材１２の意匠面１４に対応した形状に賦形する一方、かかる金属シート１６の賦形に先立って、或いは金属シート１６の賦形後に、金属シート１６を、接着剤層１８が形成された基材１２の意匠面１４に対して、接着剤層１８を介して重ね合わせた後、金属シート１６の意匠面１４への重合せ面を基材１２側から吸引する操作及び／又は金属シート１６の意匠面１４への重合せ面とは反対側の面に圧力気体を吹き付ける操作を実施して、金属シート１６を基材１２の意匠面１４に密接せしめて、接合するようにした。【選択図】図６
2010162777.tif 000002
【特許請求の範囲】
【請求項１】
樹脂成形品からなる基材の意匠面に、該意匠面に対応した形状に賦形された金属シートが接合されてなる加飾樹脂成形品の製造方法であって、
前記基材を準備する工程と、
該準備された基材の前記意匠面に接着剤層を形成する工程と、
前記金属シートを前記基材の意匠面に対応した形状に賦形する工程と、
前記接着剤層が形成された前記基材の意匠面に、該接着剤層を介して、前記金属シートを重ね合わせる工程と、
前記基材の意匠面に重ね合わされた前記金属シートの該意匠面に対する重合せ面を該基材側から吸引する操作及び／又は該基材の意匠面に重ね合わされた該金属シートの重合せ面とは反対側の面に圧力気体を吹き付ける操作を実施することにより、該金属シートを該基材の意匠面に密接せしめて、接合する工程と、
を含むことを特徴とする加飾樹脂成形品の製造方法。
【請求項２】
前記金属シートの重合せ面の吸引操作及び／又は前記金属シートの重合せ面とは反対側の面への圧力気体の吹付操作を実施することにより、該金属シートを前記基材の意匠面に対応した形状に賦形しつつ、該意匠面に接合するようにした請求項１に記載の加飾樹脂成形品の製造方法。
【請求項３】
表面の一部が、前記基材の意匠面と同一の形状を呈する成形面部とされると共に、互いに連通し、且つ表面において開口する多数の気孔を内部に備え、それら多数の気孔を通じて気体が透過可能とされた多孔質セラミックス体を用い、該多孔質セラミックス体の該成形面部に、該金属シートを重ね合わせると共に、該多数の連通孔を通じて、該多孔質セラミックス体の成形面部に対する該金属シートの重合せ面を吸引して、該成形面部に密接させることにより、該金属シートを、前記基材の意匠面に対応した形状に賦形するようにした請求項１に記載の加飾樹脂成形品の製造方法。
【請求項４】
互いに連通し、且つ表面において開口する多数の気孔を内部に備え、それら多数の気孔を通じて気体が透過可能とされた多孔質セラミックス体とを用いて、前記金属シートを、前記基材の意匠面又は該意匠面と同一の形状を呈する成形面部に重ね合わせると共に、該多孔質セラミックス体の多数の気孔を通じて、該基材の意匠面又は該成形面部に対する該金属シートの重合せ面とは反対側の面に圧力気体を吹き付けて、該基材の意匠面又は該成形面部に密接させることにより、該金属シートを、前記基材の意匠面に対応した形状に賦形するようにした請求項１乃至請求項３に記載の加飾樹脂成形品の製造方法。
【発明の詳細な説明】
【技術分野】
【０００１】
本発明は、加飾樹脂成形品の製造方法に係り、特に、樹脂成形品からなる基材の意匠面に金属シートが接合されてなる加飾樹脂成形品の有利な製造方法に関するものである。
【背景技術】
【０００２】
従来から、加飾樹脂成形品の一種として、樹脂成形品からなる基材の意匠面に対して、例えば、メタリック塗装による塗膜や、金属メッキによるメッキ膜等を形成することにより、意匠面に金属調の加飾が施されてなる加飾樹脂成形品が知られている（例えば、下記特許文献１参照）。そして、この加飾樹脂成形品は、優れた成形性を有すること等から、例えば、自動車内装部品や家具、建築材、家電製品、携帯電子機器等の様々な製品や物品の表皮材や部品等として、多く利用されてきている。
【０００３】
しかしながら、そのような加飾樹脂成形品のうち、基材の意匠面に塗膜が形成されてなるものでは、一般に、基材意匠面に対する塗装作業を複数回繰り返して、塗膜が形成される。それ故、かかる加飾樹脂成形品の製造に際しては、塗装時に色ムラやタレ等が生じないように、製造管理（塗装作業の標準化、乾燥工程での温度管理等）及び塗膜の品質管理が、厳しく行われていた。
【０００４】
また、基材の意匠面に塗膜が形成された加飾樹脂成形品と意匠面にメッキ膜が形成されてなる加飾樹脂成形品とにおいては、基材の意匠面にヒケやウェルド等が生じていると、塗膜やメッキ膜の形成後に、それらの成形不良が、加飾樹脂成形品の意匠面にそのまま現れてしまうことがあり、そのため、基材の成形時においても、成形条件等に対する高度な管理が必要であった。その上、空気清浄機等の設備を導入することにより、作業環境を改善して、塗装やメッキ直後に、意匠面に埃等の異物が付着しないように、品質管理を徹底する必要があった。更に、メッキ膜の形成に際しては、クロム酸や６価クロム等の環境負荷物質の廃液が生じ、それが環境問題となっている。
【０００５】
一方、真空蒸着やスパッタリング等にて、表面に金属薄膜が形成された樹脂フィルムを、樹脂成形品からなる基材の意匠面に接合することにより、かかる意匠面上に金属薄膜を形成してなる加飾樹脂成形品も、知られている（例えば、下記特許文献２参照）。この加飾樹脂成形品にあっては、意匠面に塗膜やメッキ膜を形成する場合とは異なり、加飾樹脂成形品の製造工程の簡略化が図られると共に、色ムラやタレ等の発生が有利に回避され得る。また、塗膜やメッキ膜の形成時に比べて、金属薄膜形成直後に埃等の付着防止の厳重な品質管理を必要としない。
【０００６】
ところが、そのような加飾樹脂成形品にあっては、金属薄膜が形成される樹脂フィルムが薄肉であるために、かかる樹脂フィルムが基材の意匠面に合った形状において接合され得るものの、コーナー部等で樹脂フィルムが引き延ばされた場合に、金属薄膜に透けや割れ等が生ずる恐れがあった。また、金属薄膜自体も極めて薄いものであるが故に、金属色の質感が不十分であり、しかも、手で触れたとき等に、金属を触ったときの冷たい触感を得ることが困難であることに加えて、意匠面を叩いたとき等に金属音を生じさせることが難しく、金属本来の特性を再現することが容易ではなかった。
【０００７】
なお、樹脂成形品からなる基材の意匠面に対して、予め、意匠面に対応した形状に賦形された金属シートを、その端部において、基材の端部にかしめ固定することにより、接合してなる加飾樹脂成形品もある。このような加飾樹脂成形品では、本物の金属シートが用いられているところから、意匠面において、金属表面が、視覚的にリアルに表現され得ると共に、金属の触感が得られるものの、金属シートが基材に部分的に固定されるだけであるために、金属シートの基材に対する接合強度を、より高いレベルで確保することが容易ではなかった。しかも、かかる加飾樹脂成形品では、金属シートが厚いものであると、例えば、絞り加工や曲げ加工等のプレス加工により賦形した後、スプリングバックによる変形によって、寸法精度が低下し、基材の意匠になじまずに接合力が低下する恐れがあった。また、金属シートが薄いものであると、プレス加工時に、意匠面の凹凸部で割れ等が生じて、意匠性が低下する懸念があった。
【先行技術文献】
【特許文献】
【０００８】
【特許文献１】特開２００２−２６２１９７号公報
【特許文献２】特開２００８−９４０３８号公報
【発明の概要】
【発明が解決しようとする課題】
【０００９】
ここにおいて、本発明は、上述せる如き事情を背景にして為されたものであって、その解決課題とするところは、金属シートが、基材に対して、より高い接合強度をもって接合されて、金属色の質感が十分に得られ、しかも、 金属に触れたときと同じ触感や叩いたときの金属音が得られる加飾樹脂成形品を有利に製造し得る方法を提供することにある。
【課題を解決するための手段】
【００１０】
本発明は、上記の課題、又は本明細書全体の記載や図面から把握される課題を解決するために、以下に列挙する各種の態様において、好適に実施され得るものである。また、以下に記載の各態様は、任意の組み合わせにおいても、採用可能である。そして、本発明の態様乃至は技術的特徴は、以下に記載のものに何等限定されることなく、明細書全体の記載並びに図面に開示の発明思想に基づいて、認識され得るものであることが、理解されるべきである。
【００１１】
＜１＞  樹脂成形品からなる基材の意匠面に、該意匠面に対応した形状に賦形された金属シートが接合されてなる加飾樹脂成形品の製造方法であって、（ａ）前記基材を準備する工程と、（ｂ）該準備された基材の前記意匠面に接着剤層を形成する工程と、（ｃ）前記金属シートを前記基材の意匠面に対応した形状に賦形する工程と、（ｄ）前記接着剤層が形成された前記基材の意匠面に、該接着剤層を介して、前記金属シートを重ね合わせる工程と、（ｅ）前記基材の意匠面に重ね合わされた前記金属シートの該意匠面に対する重合せ面を該基材側から吸引する操作及び／又は該基材の意匠面に重ね合わされた該金属シートの重合せ面とは反対側の面に圧力気体を吹き付ける操作を実施することにより、該金属シートを該基材の意匠面に密接せしめて、接合する工程とを含むことを特徴とする加飾樹脂成形品の製造方法。
【００１２】
なお、この態様＜１＞では、（ａ）〜（ｅ）の各工程の実施順序が、特に限定されるものではなく、適宜に設定されるところであり、また、それら（ａ）〜（ｅ）の工程のうちの幾つかの工程を同時に実施しても良い。
【００１３】
＜２＞  前記金属シートの重合せ面の吸引操作及び／又は前記金属シートの重合せ面とは反対側の面への圧力気体の吹付操作を実施することにより、該金属シートを前記基材の意匠面に対応した形状に賦形しつつ、該意匠面に接合するようにした上記態様＜１＞に記載の加飾樹脂成形品の製造方法。
【００１４】
＜３＞  表面の一部が、前記基材の意匠面と同一の形状を呈する成形面部とされると共に、互いに連通し、且つ表面において開口する多数の気孔を内部に備え、それら多数の気孔を通じて気体が透過可能とされた多孔質セラミックス体を用い、該多孔質セラミックス体の該成形面部に、該金属シートを重ね合わせると共に、該多数の連通孔を通じて、該多孔質セラミックス体の成形面部に対する該金属シートの重合せ面を吸引して、該成形面部に密接させることにより、該金属シートを、前記基材の意匠面に対応した形状に賦形するようにした上記態様＜１＞に記載の加飾樹脂成形品の製造方法。
【００１５】
＜４＞  互いに連通し、且つ表面において開口する多数の気孔を内部に備え、それら多数の気孔を通じて気体が透過可能とされた多孔質セラミックス体とを用いて、前記金属シートを、前記基材の意匠面又は該意匠面と同一の形状を呈する成形面部に重ね合わせると共に、該多孔質セラミックス体の多数の気孔を通じて、該基材の意匠面又は該成形面部に対する該金属シートの重合せ面とは反対側の面に圧力気体を吹き付けて、該基材の意匠面又は該成形面部に密接させることにより、該金属シートを、前記基材の意匠面に対応した形状に賦形するようにした上記態様＜１＞乃至＜３＞に記載の加飾樹脂成形品の製造方法。
【発明の効果】
【００１６】
すなわち、本発明に従う加飾樹脂成形品の製造方法にあっては、本物の金属シートを、樹脂成形品からなる基材の意匠面に接合するものであるところから、最終的に得られる加飾樹脂成形品の意匠面において、金属色の質感が十分に確保され得るだけでなく、意匠面に触れたときに、金属表面に触れたときと同等の触感が得られ、更には、叩いたときに金属音を生じさせることが出来る。そして、特に、金属シートが、真空圧空成形を利用して、基材の意匠面に密接されることにより、金属シートの全面が、基材の意匠面に対して、接着剤層を介して接合される。
【００１７】
従って、かくの如き本発明に従う加飾樹脂成形品の製造方法によれば、金属シートが、基材の意匠面に対して、より高い接合強度をもって接合されて、意匠面において、金属色の質感が十分に得られると共に、 金属に触れたときと同じ触感や叩いたときに金属音が得られる加飾樹脂成形品が、極めて有利に製造され得る。そして、その結果、製造される加飾樹脂成形品において、より本物の金属に近い優れた品質と更に一層高度な耐久性とが、効果的に確保され得るのである。
【図面の簡単な説明】
【００１８】
【図１】本発明手法に従って製造された加飾樹脂成形品の一例を示す縦断面説明図である。
【図２】本発明手法に従って、図１に示された加飾樹脂成形品を成形する際に実施される一工程例を示す説明図であって、基材の意匠面に接着剤層を形成した状態を示している。
【図３】図１に示された加飾樹脂成形品を成形する際に用いられる真空成形型の縦断面説明図である。
【図４】本発明手法に従って、図１に示された加飾樹脂成形品を製造する際に実施される別の工程例を示す説明図であって、図３に示された真空成形型に平板状の金属シートをセットした状態を示している。
【図５】図４に示された工程に引き続いて実施される工程例を示す説明図であって、真空成形によって、基材の意匠面に対応した形状を呈する金属シートを得た状態を示している。
【図６】図５に示された工程に引き続いて実施される工程例を示す説明図であって、真空成形を利用して、基材の意匠面に対応した形状を呈する金属シートを、基材の意匠面に接合している状態を示している。
【図７】本発明手法に従って、図１に示された加飾樹脂成形品を製造する際に実施される別の工程例を示す説明図であって、平板状の金属シートを真空成形型にセットして、加熱している状態を示している。
【図８】図７に示された工程に引き続いて実施される工程例を示す説明図であって、真空成形を利用して、平板状の金属シートを、基材の意匠面に対応した形状に賦形すると共に、賦形された金属シートを、基材の意匠面に接合している状態を示している。
【図９】本発明手法に従って、図１に示された加飾樹脂成形品を製造する際に実施される別の工程例を示す説明図であって、平板状の金属シートを圧空成形型にセットして、加熱している状態を示している。
【図１０】図９に示された工程に引き続いて実施される工程例を示す説明図であって、圧空成形を利用して、平板状の金属シートを、基材の意匠面に対応した形状に賦形すると共に、賦形された金属シートを、基材の意匠面に接合している状態を示している。
【図１１】本発明手法に従って、図１に示された加飾樹脂成形品を製造する際に実施される別の工程例を示す説明図であって、真空・圧空成形を利用して、平板状の金属シートを、基材の意匠面に対応した形状に賦形すると共に、賦形された金属シートを、基材の意匠面に接合している状態を示している。
【図１２】本発明手法に従って、図１に示された加飾樹脂成形品を製造する際に実施される別の工程例を示す説明図であって、平板状の金属シートを成形型にセットした状態を示している。
【図１３】図１２に示された工程に引き続いて実施される工程例を示す説明図であって、平板状の金属シートを基材の意匠面に対応した形状に賦形している状態を示している。
【発明を実施するための形態】
【００１９】
以下、本発明を更に具体的に明らかにするために、本発明の実施の形態について、図面を参照しつつ、詳細に説明することとする。
【００２０】
先ず、図１には、本発明手法に従って製造された加飾樹脂成形品の一実施形態としての自動車の内装部品が、その縦断面形態において示されている。かかる図１から明らかなように、内装部品１０は、樹脂成形品からなる基材１２の意匠面１４上に、金属シート１６が、接着剤層１８を介して接着されて、形成されている。
【００２１】
このような内装部品１０の基材１２は、略矩形平板状の天板部２０と、この天板部２０の外周縁部に対して、天板部２０の厚さ方向一方側に突出し且つ周方向に連続して延びるように一体的に立設された矩形枠状の脚部２２とを有している。そして、かかる天板部２０における脚部２２の突出側とは反対側の面（図１における天板部２０の上面）と、天板部２０と脚部２２との間に形成される角部の外面とにて、意匠面１４が構成されている。なお、この基材１２は、例えば、ＡＢＳ樹脂やＡＡＳ樹脂、ポリプロピレン、ポリカーボネート等、自動車用内装部品の形成材料として一般に使用される樹脂材料を用いて、形成されている。
【００２２】
一方、基材１２の意匠面１４に接着される金属シート１６は、例えば、０．１〜１．０ｍｍ程度の厚さを有し、良好な賦形性等を確保しつつ、メタリック塗装や金属メッキによって形成される塗膜やメッキ膜、或いは真空蒸着やスパッタリング等の物理蒸着法や公知の化学蒸着法等によって形成される金属薄膜等よりも十分に厚い肉厚とされている。そして、この金属シート１６が、基材１２の意匠面１４に対応した形状に賦形されている。なお、かかる金属シート１６には、例えば、アルミニウムやアルミニウム合金、銅や銅合金等、自動車用内装部品の意匠面に対する金属加飾において一般的に用いられ、且つ中高温で高い延伸性を発揮する特性を備えた金属材料からなるシート材が、用いられる。
【００２３】
また、金属シート１６と基材１２との間に介在せしめられる接着剤層１８を形成する接着剤は、樹脂成形品と金属製品とを接着可能なものであれば、何れもが採用可能であり、その中でも、自動車用内装部品の使用環境下で、十分な接着強度を発揮し得るものが、適宜に選択されて使用され得る。
【００２４】
ところで、かくの如き構造を有する内装部品１０は、例えば、以下のように、所定形状を有する基材１２を準備する一方、それとは別に、基材１２の意匠面１４に対応した形状を呈する金属シート１６を賦形した後、それら基材１２と金属シート１６とを相互に接合することによって、製造される。
【００２５】
より詳細には、先ず、基材１２を成形して、準備する。この基材１２の成形に際しては、その成形手法として、成形されるべき基材１２の形状に対応した形状の成形キャビティを有する成形型を用いた、公知の各種の型成形手法が採用される。ここでは、例えば、射出成形を実施して、図２に示されるように、天板部２０と、それの厚さ方向一方側の面に立設された脚部２２とを一体的に有し、天板部２０の脚部２２の形成側とは反対側の面と、天板部２０と脚部２２との間に形成される角部の外面とが意匠面１４とされた基材１２を成形する。
【００２６】
そして、基材１２を成形したら、図２に示されるように、基材１２の意匠面１４上に、接着剤層１８を積層形成する。この接着剤層１８は、例えば、二液性や一液性の公知の接着剤を、意匠面１４上に所定厚さで塗布すること等によって形成される。
【００２７】
一方、平板状の金属シートを、公知の手法により作製して、或いは既製のものを用いて、準備する。そして、上記の基材１２の成形作業とは別個の作業により、平板状の金属シートを賦形して、基材１２の意匠面１４に対応した形状を有する金属シート１６を得るのであるが、その際には、例えば、図３に示される如き真空成形型２４が用いられる。ここで用いられる真空成形型２４は、全体として、矩形のブロック形状を呈し、高さ方向（厚さ方向）の一方の面に、凹所２６が形成されている。また、凹所２６の底部の中央部位には、吸引孔２８が、設けられている。この吸引孔２８は、真空成形型２４を高さ方向に貫通している。そして、真空成形型２４の凹所２６の底面側とは反対側の面において開口する吸引孔２８の開口部に対して、真空ポンプ等の吸引装置が、吸引ホース等（共に図示せず）を介して、接続されている。
【００２８】
また、凹所２６内には、電気ヒータ３０が、固設されている。この電気ヒータ３０は、凹所２６の内面の全面を覆うように配置されており、その中央には、吸引孔２８に連通する連通孔３２が設けられている。更に、そのような電気ヒータ３０の内側には、多孔質セラミックス体３４が、配設されている。
【００２９】
この多孔質セラミックス体３４は、互いに連通し、且つ表面において開口する多数の気孔を内部に備えた三次元網目構造を有している。そして、それら多数の気孔を通じて気体が透過可能とされている。また、多孔質セラミックス体３４は、全体として、凹所２６に対応した浅底の皿状を呈し、その外面が、かかる内側面の形状に対応した形状とされている一方、その内面が、基材１２の意匠面１４に対応した形状を呈する成形面部３６とされている。そして、そのような多孔質セラミックス体３４が、その外面を、電気ヒータ３０の内側面の全面に接触させ、且つ吸引孔２８に連通する電気ヒータ３０の連通孔３２を覆蓋するようにして、電気ヒータ３０の内側に配設されている。
【００３０】
かくして、真空成形型２４にあっては、電気ヒータ３０の作動により、多孔質セラミックス体３４の全体が加熱されて、凹所２６の内側空間が加熱されるようになっており、また、図示しない吸引装置の作動により、凹所２６内の空気が、多孔質セラミックス体３４が有する多数の気孔を通じて、電気ヒータ３０の連通孔３２と吸引孔２８とから外部に排出されるようになっている。
【００３１】
このような構造を有する真空成形型２４を用いて、基材１２の意匠面１４に対応した形状を有する金属シート１６を得るには、先ず、図４に示されるように、平板状を呈する金属シート１６ａを、真空成形型２４にセットする。具体的には、凹所２６内に配設された皿状の多孔質セラミックス体３４を覆蓋するように、金属シート１６ａの外周部１７を、真空成形型２４の上面の外周部に重ね合わせるように載置する。また、その状態で、金属シート１６ａの外周部１７上（真空成形型２４側とは反対側の面上）に、かかる外周部１７に対応した矩形枠体形状を呈する固定用枠体３８を重ね合わせた後、図示しないクランプ部材にて、固定用枠体３８を真空成形型２４に対して取り外し可能に固定する。これにより、金属シート１６ａと真空成形型２４の互いに重ね合わされたそれぞれの外周部同士の間を気密にシールして、凹所２６の内側に配設された多孔質セラミックス体３４の内側空間を密閉した状態で、金属シート１６ａを真空成形型２４に固定的にセットするのである。
【００３２】
次に、電気ヒータ３０を作動させて、多孔質セラミックス体３４を加熱すると共に、その内側空間内の空気を加熱して、かかる内側空間を密封する金属シート１６ａを加熱する。このとき、金属シート１６ａは、例えば、２００〜５００℃程度にまで加熱される。なお、この金属シート１６ａの加熱温度は、金属シート１６ａが容易に賦形可能となる温度であれば、特に限定されるものではない。
【００３３】
そして、金属シート１６ａが所定の加熱温度に到達したら、図示しない吸引装置を作動させて、金属シート１６ａにて密閉された多孔質セラミックス体３４の内側空間内の空気を、多孔質セラミックス体３４の多数の気孔を通じて、電気ヒータ３０の連通孔３２と吸引孔２８とから外部に排出する。このとき、多孔質セラミックス体３４の内側面の全面において、多数の気孔が開口しているため、図４に矢印で示されるように、多孔質セラミックス体３４の内側空間内の空気が、多孔質セラミックス体３４の内側面の全面から吸引されるようになる。
【００３４】
これにより、真空成形型２４にセットされた金属シート１６ａにおける多孔質セラミックス体３４の内側空間の覆蓋部分を、その全面において、多孔質セラミックス体３４側に、略均一に吸引して、多孔質セラミックス体３４の成形面部３６に密接せしめる。その結果、図５に示されるように、金属シート１６ａの外周部１７よりも内側の部分を、成形面部３６に対応した形状、つまり基材１２の意匠面１４に対応した形状に賦形する。そうして、基材１２の意匠面１４に対応した形状に賦形された金属シート１６を得るのである。
【００３５】
次いで、上記のようにして得られた基材１２と金属シート１６とを接合するのであるが、ここでは、特に、その作業が、図６に示されるような公知の真空成形型４０を用いた真空成形手法を利用して、実施される。
【００３６】
すなわち、図６に示されるように、真空成形型４０は、全体として、矩形のブロック形状を呈し、その上面の外周部から内側に入り込んだ部分に、基材１２の脚部２２の厚さ寸法よりも所定寸法だけ大きな幅を有して、かかる脚部２２の全体が嵌入可能とされた環状溝４２が設けられている。また、環状溝４２にて囲まれた真空成形型４０の上面部分が、基材１２の意匠面１４側とは反対側の面に対応した形状を呈する支持面部４４とされている。更に、環状溝４２の底面には、その周上の複数箇所（図６には２箇所のみを示す）に、真空成形型４０を高さ（厚さ）方向に貫通する吸引孔４６が、それぞれ設けられている。それら各吸引孔４６は、図示しない真空ポンプ等の吸引装置に接続されている。
【００３７】
そして、このような真空成形型４０を用いて、基材１２と金属シート１６との接合操作を実施する際には、先ず、意匠面１４上に接着剤層１８が形成された、図２に示されるような構造を有する基材１２を真空成形型４０にセットする。このとき、基材１２の脚部２２の全体が、真空成形型４０の環状溝４２内に嵌入されると共に、基材１２の内側面の全体が、支持面部４４に接触して、支持される。それによって、基材１２が、真空成形型４０に嵌合固定されて、セットされることとなる。また、そのような基材１２の真空成形型４０へのセット状態下では、真空成形型４０の複数の吸引孔４６が、環状溝４２の外側側面と、環状溝４２内に嵌入された基材１２の脚部２２の外面との間の隙間（基材１２の脚部２２が嵌入された環状溝４２内に形成される隙間）内に連通した状態とされる。
【００３８】
次いで、真空成形型４０にセットされた基材１２の意匠面１４に対して、この意匠面１４に対応した形状に賦形された金属シート１６を、接着剤層１８を介して重ね合わせる。その一方で、金属シート１６の賦形された部分の外周縁部から側方に延びる外フランジ状の外周部１７を、真空成形型４０の上面の外周部上に載置する。その後、金属シート１６の外周部１７上（真空成形型４０側とは反対側の面上）に、かかる外周部１７に対応した矩形枠体形状を呈する固定用枠体４８を重ね合わせた後、図示しないクランプ部材にて、固定用枠体４８を真空成形型４０に対して取り外し可能に固定する。これにより、金属シート１６の外周部１７と真空成形型４０の外周部との間を気密にシールしつつ、金属シート１６を、基材１２の意匠面１４に重ね合わせた状態で、真空成形型４０に固定的にセットする。このとき、基材１２の脚部２２が嵌入された環状溝４２内に形成される隙間が、金属シート１６と基材１２の意匠面１４との重合せ面間に形成される空隙に連通される。
【００３９】
そして、真空成形型４０の各吸引孔４６に接続された、図示しない吸引装置を作動させて、図６に矢印で示されるように、金属シート１６と基材１２の意匠面１４との重合せ面間に形成される空隙内の空気を、環状溝４２と各吸引孔４６を通じて外部に排出する。なお、かかる空隙内の空気を外部に排出する際には、例えば、基材１２に対して、それを板厚方向に貫通する貫通孔を複数設けると共に、それらの貫通孔に連通する吸引孔４６を真空成形型４０に形成し、それらの貫通孔や吸引孔４６を通じて、金属シート１６と基材１２の意匠面１４との重合せ面間に形成される空隙内の空気を外部に排出するようにしても良い。
【００４０】
これにより、基材１２の意匠面１４に重ね合わされた金属シート１６を、その全面において、基材１２側に吸引して、基材１２の意匠面１４に密接せしめる。以て、基材１２の意匠面１４と金属シート１６との間に介在する接着剤層１８により、金属シート１６を基材１２の意匠面１４に強固に接着させる。
【００４１】
その後、基材１２の意匠面１４上に、この意匠面１４に対応した形状に賦形された金属シート１６が接合された接合品を真空成形型４０から離型して、金属シート１６の外フランジ部状に延びる外周部１７を公知の方法により切除する。そうして、図１に示される如き構造を有する、目的とする内装部品１０を得るのである。
【００４２】
このように、本実施形態では、本物の金属シート１６を、樹脂成形品からなる基材１２の意匠面１４に接合して、目的とする内装部品１０を得るものであるため、最終的に得られた内装部品１０の意匠面において、金属色の質感が十分に得られる。また、金属シート１６の厚さが、従来の金属調の加飾樹脂成形品において、基材の意匠面に、物理蒸着法や化学蒸着法によって形成される金属薄膜等よりも十分に厚くされているため、意匠面に触れたときに、金属表面を触れたときと同等の触感や叩いたときの金属音が得られるようになる。更に、塗膜やメッキ膜が設けられた従来の加飾樹脂成形品とは異なって、意匠面１４に色ムラやタレ等が発生したり、基材１２の成形不良が意匠面１４にそのまま現れたりしないようにする品質管理や、基材１２の意匠面１４への金属シート１６の接着直後に埃等が付着しないようにする品質管理を厳密に行う必要もない。そして、特に、基材１２の意匠面１４に対する金属シート１６の接着操作が、真空成形を利用して実施されているところから、金属シート１６が、基材１２の意匠面１４に対して、より確実に且つ強固に接着されるようになる。
【００４３】
従って、かくの如き本実施形態によれば、より本物の金属に近い優れた品質と更に一層高度な耐久性とを兼備した内装部品１０が、極めて有利に得られるのである。
【００４４】
また、本実施形態においては、多孔質セラミックス体３４の多数の気孔を吸引孔として利用した真空成形型２４を用いて、平板状の金属シート１６ａの変形されるべき部分の厚さ方向一方の面の全面を略均一に吸引する真空成形を行って、平板状の金属シート１６ａを基材１２の意匠面１４に対応した形状に賦形するようになっている。それ故、樹脂シートに比して剛性が高いために吸引による賦形（変形）が困難な金属シート１６ａが、意匠面１４に対応した所望の形状となるように、極めて確実に且つ変形量が部分的にばらつくことなしに、安定的に賦形され得る。その結果として、目的とする内装部品１０の意匠面が、より確実に所望の形状とされると共に、基材１２の意匠面１４と金属シート１６とが一致した形状とされていることにより、それらの間の接合強度の向上が有利に図られ得、以て、更に一層高品質な内装部品１０が、極めて有利に製造され得ることとなる。
【００４５】
ところで、前記実施形態では、平板状の金属シート１６ａを基材１２の意匠面１４に対応した形状に賦形する作業と、賦形された金属シート１６を基材１２の意匠面１４に接合する作業とが、互いに異なる別個の真空成形型２４，４０とを用いて、別々に実施されていたが、金属シート１６ａの賦形と、賦形された金属シート１６の基材１２の意匠面１４への接合とを同時に行うことも可能である。
【００４６】
その際には、例えば、図７に示されるように、前記第一実施形態において、賦形された金属シート１６を基材１２の意匠面１４に接合するのに用いられる真空成形型４０と略同様な構造を有するものの、平板状の金属シート１６ａを固定可能とした構造を有する点のみにおいて、かかる真空成形型４０とは異なる別個の真空成形型５２が、用いられる。なお、本実施形態を示す図７、及び後述する図８、更には別の実施形態を示す図９乃至図１３については、前記第一実施形態と同様な構造とされた部材及び部位について、図１乃至図６と同一の符号を付すことにより、その詳細な説明を省略する。
【００４７】
すなわち、ここで用いられる真空成形型５２は、意匠面１４に接着剤層１８が形成された基材１２の脚部２２が嵌入される環状溝４２と、基材１２の意匠面１４とは反対側の面（基材１２の内側面）に対応した形状の支持面部４４と備えている。また、かかる環状溝４２の底部には、複数の吸引孔４６が、周方向に所定間隔をおいて複数設けられている（図７には、２個のみを示す）。それら吸引孔４６は、何れも図示しない真空ポンプ等の吸引装置に接続されている。更に、真空成形型５２の外周部には、上方に突出し且つ周方向に連続して延びる、先端面が平坦な環状面とされた環状突部５４が、一体的に設けられている。
【００４８】
そして、このような真空成形型５２を用いて、目的とする内装部品１０を得る際には、先ず、前記第一実施形態と同様にして、平板状の金属シート１６ａを準備する一方、意匠面１４に接着剤層１８が積層形成された基材１２を作製して、準備する。
【００４９】
その後、図７に示されるように、真空成形型５２の環状溝４２内に、意匠面１４に接着剤層１８が積層形成された基材１２の脚部２２を環状溝４２内に嵌入すると共に、基材１２の内側面の全体を、支持面部４４に接触させて、支持させる。それによって、基材１２を、真空成形型５２に嵌合固定して、セットする。このような基材１２の真空成形型５２へのセット状態下では、真空成形型５２の複数の吸引孔４６が、基材１２の脚部２２が嵌入された環状溝４２内に形成されて、環状溝４２の開口部を通じて、上方に開口する隙間内に連通した状態とされる。
【００５０】
次に、真空成形型５２にセットされた基材１２の意匠面１４上に、平板状の金属シート１６ａを、接着剤層１８を介して重ね合わせる。このとき、金属シート１６ａの外周部１７を、真空成形型５２の外周部に設けられた環状突部５４の先端面に重ね合わせて、かかる環状突部５４の上方への開口部を覆蓋するように載置する。また、その状態で、環状突部５４に載置された金属シート１６ａの外周部１７の環状突部５４側とは反対側の面上に、固定用枠体５６を重ね合わせた後、図示しないクランプ部材にて、固定用枠体５６を真空成形型５２に対して取り外し可能に固定する。これにより、金属シート１６ａと真空成形型５２の互いに重ね合わされたそれぞれの外周部同士の間を気密にシールして、環状突部５４の内側において、真空成形型５２にセットされた基材１２と環状突部５４との間に形成される空隙を密閉した状態で、金属シート１６ａを真空成形型５２に固定的にセットするのである。
【００５１】
その後、図７に示されるように、例えば、板状の電気ヒータ３０を用いて、真空成形型５２にセットされた金属シート１６ａを加熱する。このときの金属シート１６ａの加熱温度は、前記第一実施形態での金属シート１６ａの加熱温度と同じ程度とされる。
【００５２】
そして、金属シート１６ａを所定温度にまで加熱したら、各吸引孔４６に接続された吸引装置を作動させて、金属シート１６ａにて密閉された基材１２と環状突部５４との間の空隙内の空気を、基材１２の脚部２２が嵌入された環状溝４２内に形成される隙間と各吸引孔４６を通じて外部に排出する。
【００５３】
これにより、図８に示されるように、真空成形型５２にセットされた金属シート１６ａを、基材１２側に吸引して、基材１２の意匠面１４に密接させる。その結果、金属シート１６ａの外周部１７よりも内側の部分を、基材１２の意匠面１４に対応した形状に賦形する。
【００５４】
また、この金属シート１６ａの賦形時には、金属シート１６ａと基材１２の意匠面１４との間の隙間内の空気も、基材１２の脚部２２が嵌入された環状溝４２内に形成される隙間と各吸引孔４６を通じて外部に排出される。
【００５５】
かくして、ここでは、意匠面１４に対応した形状を有する金属シート１６を得ると同時に、この金属シート１６を基材１２側に吸引して、基材１２の意匠面１４に密接せしめ、、以て、基材１２の意匠面１４と金属シート１６との間に介在する接着剤層１８により、金属シート１６を基材１２の意匠面１４に強固に接着させる。
【００５６】
その後、基材１２の意匠面１４上に、この意匠面１４に対応した形状に賦形された金属シート１６が接合された接合品を真空成形型４０から離型して、金属シート１６の外フランジ部状に延びる外周部１７を公知の方法により切除する。そうして、図１に示される如き構造を有する、目的とする内装部品１０を得るのである。
【００５７】
このような本実施形態にあっても、基材１２の意匠面１４に、本物の金属シート１６が、真空成形を利用して接合されているため、より本物の金属に近い優れた品質と更に一層高度な耐久性とを兼備した内装部品１０が、極めて有利に得られる。
【００５８】
そして、本実施形態では、特に、一回の真空成形操作を実施するだけで、基材１２の意匠面１４に賦形された金属シート１６を得ると同時に、かかる金属シート１６を、基材１２の意匠面１４に対して強固に接合することが出来る。従って、基材１２の意匠面１４に賦形された金属シート１６を得る作業と、かかる金属シート１６を、基材１２の意匠面１４に接合する作業とを別個に行う場合に比して、目的とする内装部品１０が、より簡略で、安価な設備と容易な作業にて、低コストに且つ効率的に得られることとなるのである。
【００５９】
ところで、第二実施形態では、一回の真空成形操作にて、平板状の金属シート１６ａの賦形作業と、賦形された金属シート１６の基材１２の意匠面１４への接合作業とが一挙に行われるようになっていたが、真空成形操作に代えて、一回の圧空成形操作にて、かかる賦形作業と接合作業とを一挙に行うことも出来る。
【００６０】
その際には、例えば、図９に示されるような圧空成形型５８が用いられる。この圧空成形型５８は、位置固定の上型６０と、かかる上型６０の下方に対向位置して、図示しない油圧機構等により上下方向に移動可能とされた下型６２とを有している。この下型６２の上下動に伴って、上型６０と下型６２とが型閉じ又は型開きされるようになっている。
【００６１】
下型６２は、全体として、略矩形のブロック形状を呈し、その上面に、意匠面１４に接着剤層１８が形成された基材１２の脚部２２が嵌入される環状溝４２と、基材１２の意匠面１４とは反対側の面（基材１２の内側面）に対応した形状の支持面部４４とが設けられ、また、かかる上面の外周部には、上方に突出し且つ周方向に連続して延びる、先端面が平坦な環状面とされた環状突部５４が、環状溝４２や支持面部４４を外側から取り囲むように、一体形成されている。
【００６２】
一方、上型６０は、その下面の外周部に、所定高さで突出し且つ周方向に連続して延びる環状の挟持突起６３が一体形成されている。また、上型６０の下面における環状の挟持突起６３の内側には、収容凹部６４が設けられて、この収容凹部６４内に、長手矩形ブロック形態を呈する多孔質セラミックス体６６が、複数（ここでは１０個）収容配置されている。それら各多孔質セラミックス体６６は、互いに連通し、且つ表面において開口する多数の気孔を内部に備えた三次元網目構造を有しており、それら多数の気孔を通じて気体が透過可能とされている。そして、このような多孔質セラミックス体６６の複数が、収容凹部６４内に、相互に接触して並列的に並び且つ下面を外部に露呈させるように収容配置された状態で、固定されている。
【００６３】
また、上型６０の収容凹部６４の底部には、複数の通気孔６８が、収容凹部６４内に収容された複数の多孔質セラミックス体６６に対してそれぞれ１個ずつ対応位置して、上型６０を上下方向に貫通するように設けられている。そして、それら各通気孔６８は、下側開口部において、対応する多孔質セラミックス体６６の気孔にそれぞれ連通せしめられている一方、上側開口部に、通気パイプ７０が、それぞれ接続されている。この通気パイプ７０は、図示しないコンプレッサ等の圧力気体（例えば圧縮空気）を供給する圧力気体供給装置に接続されている。また、かかる通気パイプ７０の各通気孔６８への接続部付近には、電磁弁７２が、それぞれ設けられている。
【００６４】
かくして、圧力気体供給装置の作動により、圧力気体が、通気パイプ７０から各通気孔６８内に供給されて、各多孔質セラミックス体６６の下面から、下方に向かって吹き出されるようになっている。また、各通気孔６８に対応して通気パイプ７０に設けられた電磁弁７２の開閉により、圧力気体を吹き出す多孔質セラミックス体６６が任意に選択され得るようになっている。更に、各電磁弁７２は、図示しないコントローラにて、作動制御されるようになっている。
【００６５】
そして、このような圧空成形型５８を用いて、目的とする内装部品１０を得る際には、先ず、前記第一実施形態と同様にして、平板状の金属シート１６ａを準備する一方、意匠面１４に接着剤層１８が積層形成された基材１２を作製して、準備する。
【００６６】
その後、図９に示されるように、上型６０と下型６２との型開き状態下で、下型６２の環状溝４２内に、意匠面１４に接着剤層１８が積層形成された基材１２の脚部２２を嵌入させると共に、基材１２の内側面の全体を、支持面部４４に接触させて、支持させる。それによって、基材１２を、下型６２に嵌合固定して、セットする。
【００６７】
次に、下型６２にセットされた基材１２の意匠面１４上に、平板状の金属シート１６ａを、接着剤層１８を介して重ね合わせる。このとき、金属シート１６ａの外周部１７を、下型６２の外周部に設けられた環状突部５４の先端面に重ね合わせて、かかる環状突部５４の上方への開口部を覆蓋するように載置する。
【００６８】
その後、図９に示されるように、例えば、板状の電気ヒータ３０を用いて、下型６２にセットされた金属シート１６ａを加熱する。このときの金属シート１６ａの加熱温度は、前記第一実施形態での金属シート１６ａの加熱温度と同じ程度とされる。
【００６９】
そして、金属シート１６ａを所定温度にまで加熱したら、図１０に示されるように、下型６２と上型６０とを型閉じする。このとき、下型６２の環状突部５４に載置された金属シート１６ａの外周部１７を、下型６２の環状突部５４と上型６０の挟持突起６３との間で挟持する。これにより、金属シート１６ａの外周部１７と下型６２の環状突部５４との間、及び金属シート１６ａの外周部１７と上型６０の挟持突起６３との間を気密にシールする。以て、金属シート１６ａを、上型６０と下型６２との対向面間に形成される密閉空間内において、上型６０に設けられた複数の多孔質セラミックス体６６の下面に対向させた状態で、固定的に位置させる。
【００７０】
その後、図示しない圧力気体供給装置を作動させると共に、全ての電磁弁７２を開作動させて、各多孔質セラミックス体６６の下面から圧力気体を吹き出させることにより、かかる圧力気体を、金属シート１６ａの外周部１７を除く部分の基材１２との重合せ面とは反対側の上面の全面に向かって、略均一に吹き付ける。そうして、図１０に示されるように、圧空成形型５８にセットされた金属シート１６ａを基材１２の意匠面１４に密接させる。その結果、金属シート１６ａの外周部１７よりも内側の部分を、基材１２の意匠面１４に対応した形状に賦形する。
【００７１】
また、この金属シート１６ａの賦形時には、金属シート１６ａに対する圧力気体の吹付により、賦形前の金属シート１６ａも賦形後の金属シート１６も、基材１２の意匠面１４上に形成された接着剤層１８を介して、意匠面１４に強く押し付けられる。
【００７２】
かくして、ここでは、意匠面１４に対応した形状を有する金属シート１６を得ると同時に、この金属シート１６を、基材１２の意匠面１４と金属シート１６との間に介在する接着剤層１８により、基材１２の意匠面１４に強固に接着させる。
【００７３】
その後、基材１２の意匠面１４上に、この意匠面１４に対応した形状に賦形された金属シート１６が接合された接合品を圧空成形型５８から離型して、金属シート１６の外フランジ部状に延びる外周部１７を公知の方法により切除する。そうして、図１に示される如き構造を有する、目的とする内装部品１０を得るのである。
【００７４】
このような本実施形態にあっても、本物の金属シート１６が、基材１２の意匠面１４に対して、圧空成形により、強固に接合されているため、より本物の金属に近い優れた品質と更に一層高度な耐久性とを兼備した内装部品１０が、極めて有利に得られる。
【００７５】
そして、本実施形態では、特に、多孔質セラミックス体６６の多数の気孔を圧力気体の吹出孔として利用した圧空成形型５８を用いて、平板状の金属シート１６ａの変形されるべき部分の上面の全面に、圧力気体を略均一に吹き付ける圧空成形を行って、平板状の金属シート１６ａを基材１２の意匠面１４に対応した形状に賦形し、且つ賦形された金属シート１６を基材１２の意匠面１４に接合するようになっている。それ故、樹脂シートに比して剛性が高いために吸引による賦形（変形）が困難な金属シート１６ａが、意匠面１４に対応した所望の形状となるように、極めて確実に且つ変形量が部分的にばらつくことなしに、安定的に賦形され、それと同時に、基材１２の意匠面１４の全面に対して、均一に接合され得る。その結果として、目的とする内装部品１０の意匠面が、より確実に所望の形状とされると共に、基材１２の意匠面１４と金属シート１６とが一致した形状とされて、それらの間の接合強度の向上が有利に図られ得る。その結果として、更に一層高品質な内装部品１０が、極めて有利に製造され得ることとなる。
【００７６】
また、本実施形態においては、圧空成形型５８の上型６０の各通気孔６８に接続された通気パイプ７０上の複数の電磁弁７２の任意のものを開作動することにより、複数の多孔質セラミックス体６６のうちの任意のものから圧力気体を吹き出し得るようになる。それ故、例えば、互いに形状の異なる内装部品１０の複数種類を製造する場合に、製造されるべき内装部品１０の基材１２の形状に応じて、上型６０に配設された複数の多孔質セラミックス体６６のうちの圧力気体が吹き出されるものを適宜に選択するように為せば、基材１２がセットされる下型６２のみを種々交換しつつ、一つの上型６０を汎用的に使用することが可能となる。それによって、目的とする各種の内装部品１０が、より効率的に且つ低コストに製造され得るのである。
【００７７】
上記の第一乃至第三実施形態とは異なって、真空成形操作と圧空成形操作とを同時に行うことにより、目的とする内装部品１０を製造することも出来る。
【００７８】
その際には、例えば、図１１に示されるような真空・圧空成形型７４が用いられる。この真空・圧空成形型７４は、第二実施形態で用いられる、図８に示される如き構造を備えた真空成形型（４０）を下型７６として用いる一方、第三実施形態で用いられる、図９に示される如き構造を備えた圧空成形型（５８）の上型６０とを有している。
【００７９】
そして、そのような真空・圧空成形型７４を用いて、目的とする内装部品１０を製造する際には、先ず、前記第三実施形態と同様に、意匠面１４に接着剤層１８が形成された基材１２を下型７６にセットする一方、この基材１２の意匠面１４上に、平板状の金属シート１６ａを、接着剤層１８を介して重ね合わせる。その状態で、例えば、板状の電気ヒータ３０にて、金属シート１６ａを所定温度まで加熱する（図９参照）。
【００８０】
次いで、図１１に示されるように、上型６０と下型７６とを型閉じして、金属シート１６ａの外周部１７を、下型７６の環状突部５４と上型６０の挟持突起６３との間で挟持する。これにより、上型６０と下型７６との間に、金属シート１６ａの外周部１７を除く部分が収容された密閉空間７８を形成する。
【００８１】
その後、下型７６の各吸引孔４６と環状溝４２の隙間とを通じて、密閉空間７８内の空気と、基材１７と金属シート１６ａとの間の隙間内の空気とを吸引する一方で、上型６０に配設された複数の多孔質セラミックス体６６の下面から、金属シート１６ａの上面に向かって圧力気体を吹き出させる。
【００８２】
そうして、図１１に示されるように、真空・圧空成形型７４にセットされた金属シート１６ａを基材１２の意匠面１４に密接させる。その結果、金属シート１６ａの外周部１７よりも内側の部分を、基材１２の意匠面１４に対応した形状に賦形して、かかる形状に賦形された金属シート１６を得る。また、それと同時に、金属シート１６を、基材１２の意匠面１４と金属シート１６との間に介在する接着剤層１８により、基材１２の意匠面１４に強固に接着させる。
【００８３】
その後、基材１２の意匠面１４上に、この意匠面１４に対応した形状に賦形された金属シート１６が接合された接合品を真空・圧空成形型７４から離型して、金属シート１６の外フランジ部状に延びる外周部１７を公知の方法により切除する。そうして、図１に示される如き構造を有する、目的とする内装部品１０を得るのである。
【００８４】
このような本実施形態にあっても、本物の金属シート１６が、基材１２の意匠面１４に対して、真空・圧空成形により、強固に接合されているため、より本物の金属に近い優れた品質と更に一層高度な耐久性とを兼備した内装部品１０が、極めて有利に得られる。
【００８５】
そして、本実施形態では、特に、金属シート１６ａの賦形と金属シート１６の基材１２への接合に際して、真空成形と圧空成形とが同時に実施されるものであるため、目的とする内装部品１０が、金属シート１６と基材１２との間の更に優れた接合強度と所望の形状とをもって、より迅速に且つ確実に製造され得ることとなる。
【００８６】
以上、本発明の幾つかの実施形態について詳述してきたが、それらは、あくまでも例示であって、本発明は、そのような実施形態における具体的な記述によって何等限定的に解釈されるものでない。
【００８７】
例えば、前記第一の実施形態では、基材１６ａが、真空成形により、基材１２の意匠面１４に対応した形状に賦形されていたが、基材１６ａを、圧空成形により、或いは真空成形と圧空成形とを同時に行って、基材１２の意匠面１４に対応した形状に賦形しても良い。即ち、基材１６ａを圧空成形のみにより賦形する際と、真空成形と圧空成形とを同時に行って賦形する際には、例えば、基材１２の意匠面１４に対応する形状とされた、成形面部としての底面を有する成形凹部を備えた成形型を用いて、この成形型に対して、成形凹部を覆蓋するように、平板状の金属シート１６ａを固定的にセットする。その後、この金属シート１６ａの成形凹部の底面側とは反対側の面に圧力気体を吹き付けたり、或いは金属シート１６ａの成形凹部の底面側の面を吸引する。これにより、金属シート１６ａを成形面部に密接せしめて、基材１２の意匠面１４に対応した形状に賦形するのである。
【００８８】
勿論、基材１６ａに対する真空成形及び／又は圧空成形を行って賦形する以外に、公知の絞り加工や曲げ加工等の各種のプレス成形によって、基材１６ａを賦形することも出来る。
【００８９】
また、基材１６ａの賦形に際しては、以下の方法も採用され得る。即ち、例えば、図１２に示されるように、基材１２の意匠面１４に対応した形状の内面を有する成形凹部８０を備えた成形型８２を用いて、この成形型８２に対して、成形凹部８０を覆蓋するように、平板状の金属シート１６ａを固定的にセットする一方、かかる成形型８２の成形凹部８０の上方に、ゴム等の弾性体からなる袋体８４を位置させる。その後、図１３に示されるように、袋体８４内に空気を吹き込んで、袋体８４を膨らませる。そうして、成形型８２にセットされた金属シート１６ａを、かかる袋体８４にて、成形凹部８０の底面に押し付けて、密接させる。これにより、意匠面１４に対応した形状に賦形された金属シート１６を得るのである。そして、かくして得られた金属シート１６を、真空成形及び／又は圧空成形を利用して、基材１２の意匠面１４に接合するのである。
【００９０】
このような手法によれば、１個の袋体８４を汎用的に利用しつつ、様々な形状を有する基材１２の意匠面１４に対応した成形凹部８０の底面の全面に対して、金属シート１６ａを押し付けることが出来る。それにより、金属シート１６ａを各種の形状に容易に賦形することが出来、以て、目的とする内装部品１０を、より効率的に得ることが可能となる。
【００９１】
前記幾つかの実施形態では、金属シート１６を基材１２の意匠面１４に接合した後、金属シート１６の外周部１７を切除する操作が実施されていたが、この外周部１７の切除による金属シート１６の端末処理は、必須のものではなく、必要に応じて実施されるものである。また、そのような外周部１７を切除することなく、基材１２の脚部２２の端部に巻き込むことにより、金属シート１６の端末処理を行うようにしても、何等差し支えない。
【００９２】
基材１２の全体形状や意匠面１４の形状は、例示のものに、特に限定されるものでないことは、言うまでもないところである。
【００９３】
加えて、前記実施形態では、本発明を、自動車の内装部品の製造方法に適用したものの具体例を示したが、本発明は、その他、樹脂成形品からなる基材の意匠面に対して、その意匠面に対応した形状に賦形された金属シートが接合されてなる加飾樹脂成形品の製造方法の何れに対しても、それぞれ有利に適用されるものであることは、勿論である。
【００９４】
以上、本発明の具体的な構成について詳述してきたが、これはあくまでも例示に過ぎないのであって、本発明は、各種の形態において実施され得るものである。従って、当業者の知識に基づいて採用される本発明についての種々なる変更、修正、改良に係る各種の実施の形態が、何れも、本発明の趣旨を逸脱しない限りにおいて、本発明の範疇に属するものであることが、理解されるべきである。
【符号の説明】
【００９５】
１０  内装部品                        １２  基材
１４  意匠面                          １６  金属シート
１８  接着剤層                        ２４，４０，５２  真空成形型
２８，４６  吸引孔                    ３４，６６  多孔質セラミックス体
５８  圧空成形型                      ６８  通気孔
７４  真空・圧空成形型
【図１】
2010162777.tif 000003
【図２】
2010162777.tif 000004
【図３】
2010162777.tif 000005
【図４】
2010162777.tif 000006
【図５】
2010162777.tif 000007
【図６】
2010162777.tif 000008
【図７】
2010162777.tif 000009
【図８】
2010162777.tif 000010
【図９】
2010162777.tif 000011
【図１０】
2010162777.tif 000012
【図１１】
2010162777.tif 000013
【図１２】
2010162777.tif 000014
【図１３】
2010162777.tif 000015